온도계 , 교반기 , 냉각기 및 질소 가스 도입 관 을 구비 하 는 반응 용기 내 에 , 모노머 성분 으로서 , 아크릴산 2 - 에틸 헥 실 : 63 중량 부 , N - 비닐 피 롤리 돈 ( NVP ) : 15 중량 부 , 아크릴산 히드록시 에틸 : 13 중량 부 , 및 메타크릴산메틸 : 9 중량 부 , 그리고 열 중합 개시제 로서 아조 비스 이소부 티 로 니트릴 : 0 . 2 중량 부 를 , 아세트산에틸 233 중량 부 와 함께 투입 하 고 , 23 ℃ 의 질소 분위기 하 에서 1 시간 교반 하 여 , 질소 치환 을 행하 였 다 . 그 후 , 65 ℃ 에서 5 시간 반응 시키 고 , 계속 해서 70 ℃ 에서 2 시간 반응 시켜 , 중량 평균 분자량 45 만 의 아크릴 계 베이스 폴리머 의 용액 을 조제 하 였 다 .